СПОСОБ ПОДГОТОВКИ ШИХТЫ ПОРОШКОВОЙ ПРОВОЛОКИ И УСТРОЙСТВО ДЛЯ ОПРЕДЕЛЕНИЯ УГЛА ЕСТЕСТВЕННОГО ОТКОСА ПОРОШКОВЫХ МАТЕРИАЛОВ

1. Способ подготовки шихты для порошковой проволоки из заданных компонентов, включающий сушку и просев каждого компонента через сито №0315 или через сито №02, дозировку компонентов в соответствии с рецептурой и их перемешивание в смесителе, отличающийся тем, что определяют угол естественного откоса полученной шихты при помощи воронки, подбираемой в соответствии с составом шихты, выполненной из нержавеющей немагнитной стали с конусностью в пределах 9÷22° и полировкой внутренней поверхности Ra в пределах 0,01÷0,16 мкм, сравнивают его с эталонным углом естественного откоса и при необходимости проводят корректировку угла естественного откоса шихты, изменяя гранулометрический состав компонентов шихты, для чего проводят предварительный рассев каждого компонента и определяют угол естественного откоса каждой фракции всех компонентов, при угле естественного откоса, превышающем верхний предел эталонного угла естественного откоса, удаляют мелкие и добавляют крупные фракции компонентов, а при угле естественного откоса меньше нижнего предела эталонного угла естественного откоса удаляют крупные и добавляют мелкие фракции компонентов.
2. Способ по п.1, отличающийся тем, эталонный угол естественного откоса шихты составляет 36÷42°.
3. Устройство для определения угла естественного откоса порошковых материалов, включающее основание, воронку, установленную с возможностью вертикального перемещения и выполненную в виде конуса, плоский диск, закрепленный на основании, и средство измерения, отличающееся тем, что оно дополнительно содержит средство перемещения воронки, выполненное в виде направляющих стоек, закрепленных на основании, кольца для крепления воронки, соединенного со стойками, и средство измерения высоты подъема воронки, выполненное в виде измерительной шкалы, установленной на основании и снабженной подвижной нониусной шкалой, соединенной с кольцом, воронка и плоский диск выполнены из нержавеющей немагнитной стали с полировкой рабочих поверхностей в пределах Ra 0,01÷0,16 мкм, воронка выполнена с конусностью в пределах 9÷22°.
4. Устройство по п.3, отличающееся тем, что воронка и плоский диск выполнены из стали 12Х18Н10Т.
5. Устройство по п.3, отличающееся тем, что основание снабжено регулируемыми опорами, цилиндрическим уровнем и винтом заземления.